(57)【要約】【課題】半導体基板表面の濡れ性を十分に向上させると同時に、基板の表面欠陥を十分に低減することができる半導体基板用濡れ剤及び研磨用組成物を提供することを課題とする。【解決手段】ヒドロキシエチルセルロースと水とを含む半導体基板用濡れ剤であって、  前記ヒドロキシエチルセルロースは慣性半径が５６ｎｍ以上２５５ｎｍ以下であり、且つ接触角が１０°以上３２°以下である。【選択図】なし【特許請求の範囲】
【請求項１】
ヒドロキシエチルセルロースと水とを含む半導体基板用濡れ剤であって、
前記ヒドロキシエチルセルロースは慣性半径が５６ｎｍ以上２５５ｎｍ以下であり、且つ接触角が１０°以上３２°以下である半導体基板用濡れ剤。
【請求項２】
ｐＨ９．０以上１１．０以下である請求項１に記載の半導体基板用濡れ剤。
【請求項３】
ヒドロキシエチルセルロースと水と砥粒とを含む研磨用組成物であって、
前記ヒドロキシエチルセルロースは慣性半径が５６ｎｍ以上２５５ｎｍ以下であり、且つ接触角が１０°以上３２°以下である研磨用組成物。
【請求項４】
ｐＨ９．０以上１１．０以下である請求項３に記載の研磨用組成物。
【発明の詳細な説明】
【技術分野】
【０００１】
本発明は、半導体基板用濡れ剤及び研磨用組成物に関する。
【背景技術】
【０００２】
近年、集積回路の高度集積化などに伴い半導体装置の微細化が進み、その結果、半導体ウェーハ（以下、単にウェーハともいう。）等の半導体基板（以下、単に基板ともいう。）には高い平坦性に加え、表面の濡れ性の向上及び表面欠陥の低減についても高いレベルが要求されている。
【０００３】
ウェーハの表面の濡れ性を向上させ、且つ表面欠陥を低減させるために、例えば、濡れ性を高める成分である水溶性高分子の水溶液でウェーハ表面を処理することが考えられている。
水溶性高分子を含む水溶液でウェーハを処理することで、水溶性高分子による親水性膜がウェーハ表面に付与され、濡れ性が高まることが知られている。
【０００４】
このような濡れ性を高めることができる溶液は、例えば、特許文献１に記載されている。
特許文献１には、水溶性高分子としてのヒドロキシエチルセルロースを含む研磨用の濡れ剤及び研磨用組成物が記載されている。
ヒドロキシエチルセルロース等の水溶性高分子は前述のように濡れ性を高める成分であるが、その一方、水溶液中に不溶解性物質を生じやすく、かかる不溶解性物質は処理後のウェーハ表面に付着することで、ウェーハ表面のヘイズ値や、ＬＰＤ（Light Point Defects）値の上昇など、表面欠陥の原因となりうる。
【０００５】
特許文献１には、ヒドロキシエチルセルロースとして特定の粘度を有するものを用いることで、表面欠陥の原因となる不溶解性物質をろ過により除去しやすくすることが記載されている。
【０００６】
しかし、特許文献１に記載の濡れ剤或いは研磨用組成物は、溶液中の不溶解性物質の発生を抑制するものではないため、ろ過が不十分である場合には研磨後のウェーハの表面欠陥の抑制はできない。また、ろ過できない程度に細かい不溶解性物質は除去することができないため、極めて微細な不溶解性物質がウェーハ表面に付着することは抑制できない。従って、表面欠陥の低減が不十分であるという問題がある。
【先行技術文献】
【特許文献】
【０００７】
【特許文献１】特開２０１２−８９８６２号公報
【発明の概要】
【発明が解決しようとする課題】
【０００８】
そこで、本発明は、上記のような従来の問題を鑑みて、半導体基板表面の濡れ性を十分に向上させると同時に、基板の表面欠陥を十分に低減することができる半導体基板用濡れ剤及び研磨用組成物を提供することを課題とする。
【課題を解決するための手段】
【０００９】
本発明者らは、上記課題を解決すべく鋭意検討を行った結果、特定の慣性半径及び接触角を有するヒドロキシエチルセルロースを用いることで、濡れ性の向上及び表面欠陥の低減ができることを見出し、本発明を完成するに至った。
【００１０】
本発明に係る半導体基板用濡れ剤は、
ヒドロキシエチルセルロースと水とを含む半導体基板用濡れ剤であって、
前記ヒドロキシエチルセルロースは慣性半径が５６ｎｍ以上２５５ｎｍ以下であり、且つ接触角が１０°以上３２°以下である。
【００１１】
本発明によれば、ヒドロキシエチルセルロースが含まれているため半導体基板表面の濡れ性を向上させることができる。また、ヒドロキシエチルセルロースの慣性半径及び接触角が前記範囲であるため、水溶液において不溶解性物質の発生を抑制できる。
従って、基板表面の濡れ性を十分に向上できると同時に、不溶解性物質による基板表面の微小なキズや汚れ等の表面欠陥を十分に低減することができる。
【００１２】
本発明において、半導体基板用濡れ剤はｐＨ９．０以上１１．０以下であってもよい。
【００１３】
前記範囲のｐＨである場合には、半導体基板の濡れ性をより十分に向上できると同時に、基板表面の表面欠陥をより十分に低減することができる。
【００１４】
本発明に係る研磨用組成物は、
ヒドロキシエチルセルロースと水と砥粒とを含む研磨用組成物であって、
前記ヒドロキシエチルセルロースは慣性半径が５６ｎｍ以上２５５ｎｍ以下であり、且つ接触角が１０°以上３２°以下である。
【００１５】
本発明において、研磨用組成物はｐＨ９．０以上１１．０以下であってもよい。
【発明の効果】
【００１６】
以上のように、本発明によれば、半導体基板表面の濡れ性を十分に向上させると同時に、基板の表面欠陥を十分に低減することができる。
【発明を実施するための形態】
【００１７】
以下に、本発明にかかる半導体基板用濡れ剤および研磨用組成物について説明する。
本実施形態の半導体基板用濡れ剤は、ヒドロキシエチルセルロースと水とを含む半導体基板用濡れ剤であって、前記ヒドロキシエチルセルロースは慣性半径が５６ｎｍ以上２５５ｎｍ以下であり、且つ接触角が１０°以上３２°以下である。
【００１８】
ヒドロキシエチルセルロースは親水性高分子であって、水と混合されることで容易に水溶液となる。該ヒドロキシエチルセルロースの水溶液を、シリコンウェーハ等の半導体基板表面に接触させることで該表面に親水性を付与し、濡れ性を向上させることができる。
【００１９】
本実施形態の濡れ剤に含まれるヒドロキシエチルセルロースの慣性半径は５６ｎｍ以上、２５５ｎｍ（５６０オングストローム以上２５５０オングストローム以下）以下、好ましくは、５６ｎｍ以上２０７ｎｍ（５６０オングストローム以上２０７０オングストローム以下）以下である。
ヒドロキシエチルセルロースの慣性半径が前記範囲であることで、濡れ性を向上させることができると同時に、水溶液中の不溶解性物質の発生を抑制することができる。
【００２０】
本実施形態におけるヒドロキシエチルセルロースの慣性半径とは、水中における慣性半径をいう。
慣性半径は、静的光散乱法で測定される慣性半径をいい、具体的には、後述する実施例に示す測定方法で測定される値をいう。
【００２１】
本実施形態の濡れ剤に含まれるヒドロキシエチルセルロースの接触角は１０°以上３２°以下、好ましくは、１５°以上２９°以下である。
ヒドロキシエチルセルロースの接触角が前記範囲であることで、濡れ性を向上させることができると同時に、水溶液中の不溶解性物質の発生を抑制することができる。
【００２２】
本実施形態におけるヒドロキシエチルセルロースの接触角とは、ヒドロキシエチルセルロースの０．３質量％水溶液の表面粗さ（Ｒａ）１０オングストローム（１ｎｍ）のオルトケイ酸テトラエチル（ＴＥＯＳ）製ウェーハ表面に対する接触角をいい、具体的には、後述する実施例に示す測定方法で測定される値をいう。
【００２３】
本実施形態におけるヒドロキシエチルセルロースは、絶対分子量が、例えば３０万以上、好ましくは、３０万以上４００万以下、より好ましくは３００万以上３６０万以下であるものが好適に用いられる。
絶対分子量が前記範囲である場合には、水溶液中の不溶解性物質の発生をより抑制することができる。
本実施形態のおけるヒドロキシエチルセルロースの絶対分子量とは、光散乱法を用いて測定される絶対分子量をいい、具体的には、後述する実施例に示す測定方法で測定される値をいう。
【００２４】
ヒドロキシエチルセルロースの半導体基板用濡れ剤中における含有量は、特に限定されるものではないが、例えば、０．１ｐｐｍ以上２００００ｐｐｍ以下、好ましくは１０ｐｐｍ以上１００００ｐｐｍ以下である。
ヒドロキシエチルセルロースの含有量が前記範囲の場合には、不溶解性物質の発生を効果的に抑制できると同時に、基板表面の濡れ性を十分に向上させることができる。
【００２５】
本実施形態の濡れ剤は、ｐＨ９．０以上１１以下、好ましくは９．５以上１０．５以下であってもよい。
濡れ剤のｐＨが前記範囲である場合には、不溶解性物質の発生をより効果的に抑制できる。
ｐＨを前記範囲に調整するために、本実施形態の濡れ剤には公知のｐＨ調整剤が含まれていてもよい。
前記ｐＨ調整剤としては、例えば、アンモニア；水酸化テトラメチルアンモニウム、水酸化テトラエチルアンモニウム、水酸化テトラブチルアンモニウム等の四級水酸化アンモニウム塩等が挙げられる。
中でも、アンモニアがシリコンウェーハ等の半導体基板表面に金属不純物を生成させにくいため好ましい。
【００２６】
本実施形態の濡れ剤に含まれる水としては、濡れ剤の作用を阻害しないような不純物の含有量が少ないものが好ましい。例えば、イオン交換水、純水、超純水、蒸留水などが挙げられる。
【００２７】
本実施形態の濡れ剤には、濡れ剤の作用を阻害しない範囲で、さらに他の成分が含まれていてもよい。
前記他の成分としては、アミノカルボン酸系キレート剤、及び有機ホスホン酸系キレート等のキレート剤、ポリエチレングリコール、ポリプロピレングリコール等のオキシアルキレン重合体、ポリオキシエチレン脂肪酸エステル、ポリオキシエチレンソルビタン脂肪酸エステル等のポリオキシアルキレン付加物等や、複数種のオキシアルキレンの共重合体等のノニオン性界面活性剤等が挙げられる。
【００２８】
本実施形態の濡れ剤は、使用時の所望の濃度よりも高濃度である高濃度液として調整しておき、使用時に希釈してもよい。
かかる高濃度液として調整した場合には、濡れ剤の貯蔵、輸送に便利である。
尚、高濃度液として調整する場合には、例えば、使用時の５倍〜１００倍、好ましくは２０倍〜６０倍に希釈する程度の濃度に調整することが挙げられる。
【００２９】
本実施形態の半導体基板用濡れ剤は、研磨前、或いは研磨後の半導体ウェーハ等の半導体基板に使用することで、研磨後の基板表面の濡れ性を向上させつつ、基板の表面欠陥を十分に低減することができる。
本実施形態の半導体基盤用濡れ剤は、例えば、ウェーハの研磨後に研磨用組成物を洗い流す洗浄剤としても用いることができる。かかる洗浄剤を使用することで、研磨後の研磨用組成物の残存砥粒等を洗浄しつつウェーハの表面欠陥を低減させて、ウェーハ表面の濡れ性を向上させることができる。
【００３０】
次に、本発明にかかる研磨用組成物について説明する。
本実施形態の研磨用組成物は、ヒドロキシエチルセルロースと水と砥粒とを含む研磨用組成物であって、前記ヒドロキシエチルセルロースは慣性半径が５６ｎｍ以上２５５ｎｍ以下であり、且つ接触角が１０°以上３２°以下である組成物である。
【００３１】
本実施形態の研磨用組成物に含まれるヒドロキシエチルセルロースは、前述の半導体基板用濡れ剤に含まれるものと同様のものが挙げられる。
【００３２】
一般的には水溶性高分子が研磨用組成物中に砥粒と共に含まれている場合には、組成物中の砥粒が凝集しやすくなるという問題がある。
特に、分子量が大きい水溶性高分子は砥粒に付着しやすくなり、その結果砥粒の凝集がより促進されるという問題がある。
本実施形態の研磨用組成物において、濡れ性を高める成分として、特定の範囲の慣性半径及び接触角を有するヒドロキシエチルセルロースを含むことによって、組成物中における砥粒の凝集を抑制することができる。
【００３３】
ヒドロキシエチルセルロースの研磨用組成物中の含有量は特に限定されるものではないが、例えば、使用時の濃度で、０．１ｐｐｍ以上１００００ｐｐｍ以下、好ましくは１０ｐｐｍ以上６０００ｐｐｍ以下が挙げられる。
ヒドロキシエチルセルロースの含有量が前記範囲の場合には、不溶解性物質の発生を効果的に抑制できると同時に、被研磨物表面の濡れ性を十分に向上させることができる。
また、砥粒の凝集を十分に抑制することができる。
【００３４】
砥粒は、半導体ウェーハ等の基板研磨に用いられる砥粒であれば特に限定されるものではないが、例えば、二酸化ケイ素、アルミナ、セリア、ジルコニアなどの公知の砥粒粒子が挙げられる。
中でも、コロイダルシリカ、フュームドシリカ等の二酸化ケイ素からなる砥粒が好ましく、特には、コロイダルシリカが、砥粒に由来するキズなどの表面欠陥を生じにくいため好ましい。
【００３５】
砥粒の研磨用組成物中の含有量は特に限定されるものではないが、例えば、使用時の濃度で０．０１質量％以上１０質量％以下、好ましくは０．１質量％以上１質量％以下が挙げられる。
砥粒の含有量が前記範囲である場合には、研磨性を維持しつつ、研磨後に基板表面に砥粒残渣が付着することを抑制できる。
【００３６】
本実施形態の研磨用組成物は、本実施形態の濡れ剤と、砥粒とが含まれていてもよい。すなわち、前記のような半導体基板用濡れ剤に砥粒が添加されることで得られた研磨用組成物であってもよい。
【００３７】
本実施形態の研磨用組成物には、さらに他の成分が含まれていてもよい。
前記他の成分としては、アミノカルボン酸系キレート剤、及び有機ホスホン酸系キレート剤等のキレート剤、ポリエチレングリコール、ポリプロピレングリコール等のオキシアルキレン重合体、ポリオキシエチレン脂肪酸エステル、ポリオキシエチレンソルビタン脂肪酸エステル等のポリオキシアルキレン付加物等や、複数種のオキシアルキレンの共重合体等のノニオン性界面活性剤等が挙げられる。
【００３８】
本実施形態の研磨用組成物で研磨した後の半導体基板表面の濡れ性を十分に向上させ、該基板の表面欠陥を十分に低減することができる。
また、ヘイズの原因となりうる砥粒の凝集も抑制できるため、より、研磨後のヘイズを抑制することができる。
【００３９】
本実施形態の研磨用組成物は、使用時の所望の濃度よりも高濃度である高濃度液として調整しておき、使用時に希釈してもよい。
かかる高濃度液として調整した場合には、研磨用組成物の貯蔵、輸送に便利である。
尚、高濃度液として調整する場合には、例えば、使用時の５倍〜１００倍、好ましくは２０倍〜６０倍に希釈する程度の濃度に調整することが挙げられる。
【００４０】
本実施形態の半導体基板用濡れ剤、或いは研磨用組成物で処理をした半導体基板は、表面の濡れ性が良好であると同時に、表面欠陥が少ない。
ヒドロキシエチルセルロースは水溶液の状態で処理対象の基板表面の濡れ性を向上させるが、一方、不溶解性物質が生じやすい。かかる不溶解性物質は、基板表面に付着してヘイズやＬＰＤ値が上昇し、基板の表面欠陥が増加する原因となる。
本実施形態の半導体基板用濡れ剤、或いは研磨用組成物は、前述のように特定の範囲の慣性半径及び接触角を有するヒドロキシエチルセルロースを含むため、不溶解性物質が生じにくく、基板の表面欠陥を低減できる。
【００４１】
本実施形態の半導体基板用濡れ剤、或いは研磨用組成物で処理した後の基板表面は、例えば、コンフォーカル光学系のレーザー顕微鏡（ＭＧＩＣＳ Ｍ５６４０  レーザーテック社製）等の表面欠陥検査装置を用いて測定される異物、染み、傷、粒子残り等のいわゆる表面欠陥（ディフェクト）の数が、１２インチの円形基板１枚当たり３０００個以下、好ましくは２０００個以下、より好ましくは１０００個以下である。
【００４２】
尚、本実施形態にかかる半導体基板用濡れ剤及び研磨用組成物は以上のとおりであるが、今回開示された実施の形態はすべての点で例示であって制限的なものではないと考えられるべきである。本発明の範囲は前記説明ではなくて特許請求の範囲によって示され、特許請求の範囲と均等の意味および範囲内でのすべての変更が含まれることが意図される。
【実施例】
【００４３】
以下、本発明の実施例について説明するが、本発明はこれらに限定されるものではない。
（ヒドロキシエチルセルロース）
下記表１に示す異なる分子量の６種類のヒドロキシエチルセルロース（ＨＥＣ１〜６）を準備した。
【００４４】
各ＨＥＣを０．３質量％、砥粒（ゾルゲル法で製造された二酸化珪素、粒子径：動的光散乱法で70nm）９．５質量％、アンモニア  ０．５質量％（ＮＨ3としての質量％）、残水とを混合して研磨用組成物１〜６を得た。
各研磨用組成物を水で３１倍に希釈して、被研磨物としてのシリコン製ウェーハ（１２インチ）を下記研磨条件で研磨を行い、研磨後のウェーハ表面の濡れ性、表面欠陥の個数及びｐＨを以下の方法で測定した結果を表１に示した。
【００４５】
《研磨条件》
研磨装置：ＳＰＰ８００Ｓ（岡本工作機械社製）
研磨パッド：Ｓｕｐｒｅｍｅ  ＲＮ−Ｈ（ニッタ・ハース社製）
定盤速度：４０ｒｐｍ
研磨荷重：１００ｇｆ／ｃｍ2
流量：０．６Ｌ／ｍｉｎ
被研磨物：１２ｉｎｃｈ  Ｓｉｌｉｃｏｎ  ｗａｆｅｒ
研磨時間：３００ｓｅｃ
【００４６】
《濡れ性》
濡れ性は以下の方法で評価した。
前記研磨条件で研磨したウェーハを、目視にて評価した。評価基準は、研磨直後のウェーハ全面が濡れていると確認した場合に○とした
【００４７】
《表面欠陥の測定方法》
表面欠陥（Ｄｅｆｅｃｔ）は、前記研磨条件で研磨した後のウェーハをアンモニア／過酸化水素混合液で洗浄した後に、測定装置（ＭＡＧＩＣＳ  Ｍ５６４０（レーザーテック社製）を用いて測定（エッジエクスクルージョン  ＥＥ：５ｍｍ，Ｓｌｉｃｅ  ｌｅｖｅｌ：Ｄ３７ｍＶ）を行った。
【００４８】
また、各ＨＥＣについて、慣性半径、絶対分子量、接触角を以下の方法で測定した。
《慣性半径及び絶対分子量の測定方法》
前記各研磨用組成物１〜６を用いて、組成物中のヒドロキシエチルセルロースの慣性半径を測定した。
慣性半径の測定は、まず、ヒドロキシエチルセルロースの濃度１ｍｇ／ｍｌ、２ｍｇ／ｍｌ、３ｍｇ／ｍｌ、４ｍｇ／ｍｌの各サンプルを作製し、各サンプルを、スタティック光散乱光度計  ＳＬＳ−６５００（大塚電子社製）を用い、測定角度６０／９０／１２０／１５０度で測定を行い、平方根Ｚｉｍｍプロット解析により慣性半径及び絶対分子量の算出を行った。
【００４９】
《接触角》
各ＨＥＣの０．３質量％水溶液を作製し、表面粗さ（Ｒａ）が１０オングストローム（１ｎｍ）のＴＥＯＳウェーハ上に滴下した際の接触角を自動接触角計  ＤＭ５００（協和界面化学社製）を用いて接触角測定を行った。
測定方法は、０．１ｍｌのＨＥＣ水溶液を注射器に充填し、前記ＴＥＯＳウェーハに注射針からＨＥＣ水溶液を出してウェーハ表面に付着させ、液滴と針先が離れてから１秒後の状態をＣＣＤカメラで捉えＴＥＯＳ基板と液の接触角度をθ／２法を用いて算出した。
【００５０】
《ｐＨ》
各組成物の液温度２５℃の時のｐＨを、ｐＨメーター（堀場製作所社製）を用いて測定した。
【００５１】
【表１】
2015124231.tif 000002
【００５２】
表１から、すべての実施例および比較例は研磨後のウェーハ表面の濡れ性は良好であったが、被慣性半径が５６０オングストローム（５６ｎｍ）未満であり、且つ接触角が３２°を超えていたＨＥＣを用いた比較例では、ＬＰＤ値が高く、表面欠陥の低減が不十分であった。